(57)【特許請求の範囲】
【請求項１】
太陽電池素子を有する太陽電池モジュールの背面側に設けられる太陽電池モジュール用光学フィルムであって、
基材フィルムと、
前記基材フィルム上に積層され、太陽からの光を前記太陽電池素子に向けて反射させる金属反射層と、
前記金属反射層上に積層された第１セラミック層と、
前記第１セラミック層上に積層され、前記第１セラミック層よりも屈折率の高い第２セラミック層とを有し、
前記金属反射層の表面及び裏面は、光硬化性樹脂または熱硬化性樹脂で被覆されており、
前記金属反射層が銀合金で形成されていることを特徴とする太陽電池モジュール用光学フィルム。
【請求項２】
前記基材フィルムは、アルミニウム層と、前記アルミニウム層を上下に挟み込むように積層された樹脂層とを有することを特徴とする請求項１記載の太陽電池モジュール用光学フィルム。
【請求項３】
前記太陽電池素子が両面受光型であり、
前記金属反射層は、ロールトウロールプロセスによって形成されていることを特徴とする請求項１または２記載の太陽電池モジュール用光学フィルム。
【請求項４】
前記太陽電池素子側の端部には、ヒートシーラントで形成された透明接着層が設けられていることを特徴とする請求項１〜３のいずれか一項記載の太陽電池モジュール用光学フィルム。
【請求項５】
太陽電池素子と、
前記太陽電池素子の表面側に配置された前面側透明板と、
前記太陽電池素子の裏面側に配置された背面側透明板と、
前記背面側透明板の背面側に設けられた光学フィルムとを備え、
前記光学フィルムは、基材フィルムと、前記基材フィルム上に積層され、太陽からの光を前記太陽電池素子に向けて反射させる金属反射層と、前記金属反射層上に積層された第１セラミック層と、前記第１セラミック層上に積層され、前記第１セラミック層よりも屈折率の高い第２セラミック層とを有し、
前記金属反射層の表面及び裏面は、光硬化性樹脂または熱硬化性樹脂で被覆されており、
前記金属反射層が銀合金で形成されていることを特徴とする太陽電池モジュール。
【発明の詳細な説明】
【技術分野】
【０００１】
本発明は、太陽電池モジュールの背面側に設けられる太陽電池モジュール用光学フィルム及び太陽電池モジュールに関するものである。
【背景技術】
【０００２】
従来の太陽電池モジュール用光学フィルムとしては、例えば特許文献１に記載されているように、基材フィルム上に高光反射層を設けてなるものが知られている。この特許文献１に記載の光学フィルムは、充填材層を介して太陽電池素子の背面に積層される。
【特許文献１】特開２０００−１４１５３１号公報
【発明の開示】
【発明が解決しようとする課題】
【０００３】
太陽電池モジュール用光学フィルムとしては、経年劣化しにくく、長期間使用後でも高い光反射率が確保されることが望まれている。しかし、上記従来技術においては、そのような考慮が十分になされていない。
【０００４】
本発明の目的は、高い光反射率の確保と耐久性の向上とを両立させることができる太陽電池モジュール用光学フィルム及び太陽電池モジュールを提供することである。
【課題を解決するための手段】
【０００７】
また、本発明は、太陽電池素子を有する太陽電池モジュールの背面側に設けられる太陽電池モジュール用光学フィルムであって、基材フィルムと、基材フィルム上に積層され、太陽からの光を太陽電池素子に向けて反射させる金属反射層と、金属反射層上に積層された第１セラミック層と、第１セラミック層上に積層され、第１セラミック層よりも屈折率の高い第２セラミック層とを有し、金属反射層の表面及び裏面は、光硬化性樹脂または熱硬化性樹脂で被覆されており、金属反射層が銀合金で形成されていることを特徴とするものである。
【０００８】
このような太陽電池モジュール用光学フィルムにおいては、金属反射層上に第１セラミック層を積層し、更に第１セラミック層上に、当該第１セラミック層よりも屈折率の高い第２セラミック層を積層することにより、薄膜光学的な作用によって金属反射層の光反射率が高められる。また、第１セラミック層及び第２セラミック層が水分や酸素を金属反射層から遮断することになるため、金属反射層の酸化劣化が抑えられる。これにより、長期間にわたって光学フィルムの高い光反射率を維持しつつ、光学フィルムの耐久性を向上させることができる。
また、金属反射層の表面及び裏面が光硬化性樹脂または熱硬化性樹脂で被覆されていることにより、金属反射層が長期間の熱収縮による応力を受けたときでも、金属反射層の剥がれの発生が防止されるようになる。このため、金属反射層の剥がれに起因した水分や酸素の流入が抑制されるため、金属反射層の酸化劣化が更に防止されることとなる。
さらに、金属反射層が銀合金で形成されていることにより、金属反射層の光反射面が水分や酸素の透過から強固に保護されるため、例えば金属反射層を銀で形成した場合に発生しやすい銀の酸化劣化が抑えられ、結果的に水分や酸素による金属反射層の酸化劣化が生じにくくなる。
【００１１】
好ましくは、基材フィルムは、アルミニウム層と、アルミニウム層を上下に挟み込むように積層された樹脂層とを有する。この場合には、アルミニウム層が酸素の透過を妨げることになるため、金属反射層の酸化劣化が更に抑えられる。
さらに、好ましくは、太陽電池素子が両面受光型であり、金属反射層は、ロールトウロールプロセスによって形成されている。
また、好ましくは、太陽電池素子側の端部には、ヒートシーラントで形成された透明接着層が設けられている。
また、本発明の太陽電池モジュールは、太陽電池素子と、太陽電池素子の表面側に配置された前面側透明板と、太陽電池素子の裏面側に配置された背面側透明板と、背面側透明板の背面側に設けられた光学フィルムとを備え、光学フィルムは、基材フィルムと、基材フィルム上に積層され、太陽からの光を太陽電池素子に向けて反射させる金属反射層と、金属反射層上に積層された第１セラミック層と、第１セラミック層上に積層され、第１セラミック層よりも屈折率の高い第２セラミック層とを有し、金属反射層の表面及び裏面は、光硬化性樹脂または熱硬化性樹脂で被覆されており、金属反射層が銀合金で形成されていることを特徴とするものである。
このように金属反射層上に第１セラミック層及び第２セラミック層が順に積層されてなる光学フィルムを設けることにより、上述したように薄膜光学的な作用によって金属反射層の光反射率が高められる。また、第１セラミック層及び第２セラミック層が水分や酸素を金属反射層から遮断することになるため、金属反射層の酸化劣化が抑えられる。これにより、長期間にわたって光学フィルムの高い光反射率を維持しつつ、光学フィルムの耐久性を向上させることができる。
また、金属反射層の表面及び裏面が光硬化性樹脂または熱硬化性樹脂で被覆されていることにより、金属反射層が長期間の熱収縮による応力を受けたときでも、金属反射層の剥がれの発生が防止されるようになる。このため、金属反射層の剥がれに起因した水分や酸素の流入が抑制されるため、金属反射層の酸化劣化が更に防止されることとなる。
さらに、金属反射層が銀合金で形成されていることにより、金属反射層の光反射面が水分や酸素の透過から強固に保護されるため、例えば金属反射層を銀で形成した場合に発生しやすい銀の酸化劣化が抑えられ、結果的に水分や酸素による金属反射層の酸化劣化が生じにくくなる。
【発明の効果】
【００１２】
本発明によれば、光学フィルムの高い光反射率の確保と光学フィルムの耐久性向上とを両立させることができる。これにより、寿命が長く且つ高効率な太陽電池モジュールを得ることが可能となる。
【発明を実施するための最良の形態】
【００１３】
以下、本発明に係わる太陽電池モジュール用光学フィルム及び太陽電池モジュールの好適な実施形態について、図面を参照して詳細に説明する。 
【００１４】
図１は、本発明に係わる太陽電池モジュール用光学フィルムの実施形態を備えた太陽電池モジュールを示す断面図である。同図において、太陽電池モジュール１は、両面受光型の太陽電池素子２を有している。太陽電池素子２の表面には、リードフレーム（インターコネクタ）３を介して隣接する太陽電池素子２が接続され、太陽電池素子２の裏面には、リードフレーム５を介して反対側に隣接する太陽電池素子２が接続されている。
【００１５】
太陽電池素子２、リードフレーム３，５及びインターコネクタ４，６は、封止樹脂材料７で封止されている。封止樹脂材料としては、例えばエチレン−酢酸ビニル共重合体樹脂等が用いられる。太陽電池素子２の表面側には前面側透明板８が配置され、太陽電池素子２の裏面側には背面側透明板９が配置されている。これらの透明板８，９は、例えば白板強化ガラス等で形成されている。背面側透明板９の背面は、凹凸状に腑形されている。
【００１６】
背面側透明板９の背面には、太陽電池モジュール用光学フィルム１０が接合されている。光学フィルム１０は、太陽電池モジュール１の前面側から入射された太陽からの光（太陽光）を太陽電池素子２の裏面に反射させて集光するためのフィルムである。光学フィルム１０は、背面側透明板９の裏面形状に合わせて凹凸状に腑形されている。これにより、太陽電池素子２の周囲に回り込んだ太陽光を太陽電池素子２の裏面に効率良く集光することができる。
【００１７】
図２は、本発明に係わる太陽電池モジュール用光学フィルム１０の第１実施形態を示す断面図である。同図において、本実施形態の光学フィルム１０は、基材フィルム１１を有している。基材フィルム１１は、熱可塑性樹脂からなる樹脂フィルム１２と、この樹脂フィルム１２上に積層されたアルミニウム箔１３と、このアルミニウム箔１３上に積層され、熱可塑性樹脂からなる樹脂フィルム１４とからなっている。樹脂フィルム１２，１４を形成する熱可塑性樹脂としては、例えば非晶性ポリエチレンテレフタレート（Ａ−ＰＥＴ）やポリビニリデンフルオライド等が用いられる。
【００１８】
このような基材フィルム１１上には、光硬化樹脂または熱硬化樹脂からなるアンカーコート樹脂層１５が積層され、このアンカーコート樹脂層１５上には、太陽電池素子２（図１参照）に向けて太陽光を反射させる金属反射層１６が積層され、更に金属反射層１６上には、樹脂層１５と同じ光硬化樹脂または熱硬化樹脂からなる樹脂層１７が積層されている。つまり、金属反射層１６の表面及び裏面は、光透過性を有する樹脂層１５，１７で被覆されている。
【００１９】
樹脂層１５，１７を形成する光硬化樹脂または熱硬化樹脂としては、アクリル系、シリコーン系、フッ素系の何れかより選択される重合モノマー等が好適に用いられる。金属反射層１６は、銀合金の蒸着層またはスパッタリング層であるのが好ましい。銀合金としては、銀−パラジウム合金、銀−金合金、銀−白金合金等が用いられ、合金成分の重量比は好ましくは１０重量％以下とされる。
【００２０】
樹脂層１７上には、例えば波長６００ｎｍにおける光線透過率が９２％以上の透明樹脂からなる透明接着層１８が積層されている。透明接着層１８は、上記の背面側透明板９（図１参照）と接着される。透明接着層１８を形成する透明樹脂としては、例えばポリメチルメタクリレート系ヒートシーラントが用いられる。ここで、ヒートシーラントの熱変形温度Ｔ１は、太陽電池素子２を封止する封止樹脂材料７の熱変形温度Ｔ２に対して、Ｔ２−２０℃＜Ｔ１＜Ｔ２＋２０℃の関係にある。
【００２１】
以上のような太陽電池モジュール１を製造する場合には、まずＴダイ押し出し成型により得られた樹脂フィルム１２，１４でアルミニウム箔１３を上下に挟み込み、加熱ロールにより樹脂フィルム１２、アルミニウム箔１３及び樹脂フィルム１４からなる３層構造の基材フィルム１１を作製する。
【００２２】
続いて、基材フィルム１１にコロナ放電処理を施して表面改質処理を行った後、ロールコーターによって基材フィルム１１の樹脂フィルム１４上に例えばアクリル系光重合モノマーをコーティングし、紫外線を照射して光重合モノマーを硬化させることにより、樹脂層１５を形成する。
【００２３】
続いて、そのフィルムを十分に乾燥させてアウトガスを除去した後に、当該フィルムを例えばロールトウロール型の真空蒸着装置に投入し、樹脂層１５上に例えば銀／パラジウム合金を蒸着して金属反射層１６を形成する。そして、ロールコーターによって金属反射層１６上に例えばアクリル系光重合モノマーをコーティングし、紫外線を照射して光重合モノマーを硬化させることにより、樹脂層１７を形成する。
【００２４】
続いて、例えば熱ロールによりポリメチルメタクリレート系ヒートシーラントを樹脂層１７に溶着させることにより、透明接着層１８を形成する。これにより、図２に示す太陽電池モジュール用光学フィルム１０が得られる。
【００２５】
また、太陽電池素子２にリードフレーム３，５を介して他の太陽電池素子２を接続した後、これらの太陽電池素子２等を封止樹脂材料７で封止する。そして、太陽電池素子２の前面側に前面側透明板８を配置し、太陽電池素子２の背面側に背面側透明板９を介して光学フィルム１０を配置した状態で、ダイヤフラム式真空プレス装置によって真空吸引下で同時に加熱して溶着する。つまり、１度の熱プレス工程によって、光学フィルム１０と背面側透明板９と太陽電池素子２等を封止した封止樹脂材料７と前面側透明板８とが貼り合わせられ、図１に示す太陽電池モジュール１が得られることとなる。
【００２６】
このようにヒートシーラント効果を利用して、太陽電池素子２を前面側透明板８及び背面側透明板９で封止する工程と光学フィルム１０を貼り付ける工程とを同時に行うので、光学フィルム１０の貼り付け工程を別途設ける必要が無く、太陽電池モジュール１の製造プロセスを簡略化することができる。また、接着剤を有機溶剤に溶かして光学フィルム１０を貼り付ける場合と異なり、有機溶剤を用いる必要が無いため、揮発性有機物質によるアウトガスが低減され、環境負荷の極めて少ないモジュール製造工程を実現することができる。さらに、金属反射層１６や透明接着層１８のコーティング工程をロールトウロールプロセスで行うので、コーティング工程による生産性を飛躍的に向上させることができる。従って、太陽電池モジュール１の製造コストを十分削減することが可能となる。
【００２７】
以上のように本実施形態の太陽電池モジュール用光学フィルム１０にあっては、太陽電池素子２に向けて太陽光を反射させる金属反射層１６を銀合金で形成したので、金属反射層１６の光反射面が水分や酸素の透過から十分保護されるようになる。このため、金属反射層１６（特に金属反射層１６中に含まれる銀）の酸化劣化が抑えられる。
【００２８】
また、ガスの透過性が低いとされている光硬化樹脂または熱硬化樹脂で形成された樹脂層１５上に金属反射層１６を積層し、更に金属反射層１６上に樹脂層１５と同じ樹脂からなる樹脂層１７を積層する構造としたので、金属反射層１６と樹脂層１５，１７との接合強度が高くなり、長期間の熱収縮による応力を受けても金属反射層１６の剥がれが発生することは殆ど無い。従って、金属反射層１６の剥がれに起因した水分や酸素の流入が抑制されるため、金属反射層１６の酸化劣化が更に抑えられる。
【００２９】
さらに、基材フィルム１１はアルミニウム箔１３を樹脂フィルム１２，１４で上下に挟み込んだ構造となっているので、光学フィルム１０の背面側から金属反射層１６に酸素が入り込みにくくなる。このため、金属反射層１６の酸化劣化がより一層抑えられる。
【００３０】
このように金属反射層１６の酸化劣化が十分抑えられるため、光学フィルム１０の良好な光反射特性を確保しつつ、光学フィルム１０の耐久性を向上させることができる。従って、光学フィルム１０が長期間（例えば２０年程度）にわたって屋外で使用される場合でも、光学フィルム１０の高い光反射率が維持されるため、太陽電池素子２の使用量を十分削減し、高効率な太陽電池モジュール１を実現することができる。また、光学フィルム１０の耐久性が向上するため、太陽電池モジュール１の寿命を長くすることができる。
【００３１】
以下、上記第１実施形態に相当する実施例について説明する。まずＴダイ押し出し成型によって厚み７５μｍのＡ−ＰＥＴフィルムを成型し、厚み５０μｍのアルミニウム箔を中心層としてＡ−ＰＥＴフィルムを上下に挟み込み、加熱ロールによってＡ−ＰＥＴ／アルミニウム／Ａ−ＰＥＴからなる基材フィルムを作製した。続いて、基材フィルムにコロナ放電処理を施して表面改質処理を行った後、ロールコーターによって基材フィルムの片面にアクリル系光重合モノマーを１０μｍコーティングし、更に紫外線照射を行って光重合モノマーを硬化させた。
【００３２】
そして、当該フィルムを十分に熱乾燥させてアウトガスを除去した後、当該フィルムをロールトウロール型の真空蒸着装置に投入し、銀９７％、パラジウム３％なる銀／パラジウム合金を膜厚９００ｎｍで蒸着して銀合金蒸着層を形成した。そして、真空蒸着装置からフィルムを取り出した後、ロールコーターによって銀合金蒸着層上にアクリル系光重合モノマーを１０μｍコーティングし、紫外線照射を行って光重合モノマーを硬化させた。最後に、熱ロールにより厚み２０μｍのポリメチルメタクリレート系ヒートシーラントを溶着させることにより、太陽電池モジュール用光学フィルムを得た。
【００３３】
このようにして得られた光学フィルムを厚み３ｍｍの白板強化ガラス基板に貼り付けて評価を行ったときの初期光線反射率は、波長６５０ｎｍにて９２％であった。また、ブラックパネル温度７５℃、湿度９０％なる条件においてキセノンウェザーメーターにより紫外線を５００時間照射した後の光線反射率は、同波長にて９０％であった。このように紫外線照射の前後における光線反射率の低下は僅かであるので、本発明の有効性が実証されたことになる。
【００３４】
図３は、本発明に係わる太陽電池モジュール用光学フィルムの第２実施形態を示す断面図である。図中、上記第１実施形態と同一または同等の要素には同じ符号を付し、その説明を省略する。
【００３５】
同図において、本実施形態の太陽電池モジュール用光学フィルム１０Ａは上記基材フィルム１１を有し、この基材フィルム１１上には、太陽電池素子２（図１参照）に向けて太陽光を反射させる上記金属反射層１６が直接積層されている。
【００３６】
金属反射層１６上には、例えば屈折率が１．１〜１．９の透明セラミック層１９が積層され、この透明セラミック層１９上には、透明セラミック層１９よりも屈折率の高い（例えば屈折率が２．０〜３．０の）透明セラミック層２０が積層されている。透明セラミック層１９を形成するセラミック材料としては、シリカ等が用いられ、透明セラミック層２０を形成するセラミック材料としては、チタニア等が用いられる。透明セラミック層２０上には、上記透明接着層１８が積層されている。
【００３７】
このような光学フィルム１０Ａを備えた太陽電池モジュールを製造する場合には、まず３層構造の基材フィルム１１を作製する。続いて、基材フィルム１１を十分に乾燥させてアウトガスを除去した後に、当該基材フィルム１１を例えばロールトウロール型の真空蒸着装置に投入し、例えば銀／パラジウム合金を蒸着して金属反射層１６を形成する。そして、当該フィルムを例えばロールトウロール型のマグネトロンスパッタリング装置に投入し、酸素雰囲気下で金属反射層１６上に透明セラミック層１９をスパッタリングし、更に透明セラミック層１９上に透明セラミック層２０をスパッタリングする。
【００３８】
続いて、例えば熱ロールによりポリメチルメタクリレート系ヒートシーラントを透明セラミック層２０に溶着させることにより、透明接着層１８を形成する。これにより、図３に示す太陽電池モジュール用光学フィルム１０Ａが得られる。その後、上記第１実施形態と同様にして、図１に示す太陽電池モジュールを得る。
【００３９】
以上のような本実施形態において、金属反射層１６上に屈折率の低い透明セラミック層１９を積層し、更にこの上に屈折率の高い透明セラミック層２０を積層してなる構造は、薄膜光学的な作用によって金属反射層１６の光反射率を高めるという機能を有する。このため、金属反射層１６を銀合金で形成したことと併せて、金属反射層１６の光反射率が十分に高くなる。また、透明セラミック層１９，２０が水分や酸素を金属反射層１６から効果的に遮断することとなるため、金属反射層１６の酸化劣化が進んで光反射率が低下することは殆ど無い。これにより、光学フィルム１０Ａの良好な光反射特性を長期間にわたって維持することができる。また、金属反射層１６の酸化劣化が抑制されるため、光学フィルム１０Ａの耐久性を向上させることができる。
【００４０】
以下、上記第２実施形態に相当する実施例について説明する。まずＴダイ押し出し成型によって厚み５０μｍのポリビニリデンフルオライド樹脂フィルム（ＰＶＤＦ）を成型し、厚み５０μｍのアルミニウム箔を中心層としてＰＶＤＦを上下に挟み込み、加熱ロールによってＰＶＤＦ／アルミニウム／ＰＶＤＦからなる基材フィルムを作製した。続いて、その基材フィルムにコロナ放電処理を施して表面改質処理を行った後、グラビアロールによって基材フィルムの片面にフッ素系プライマーを３μｍコーティングし、加熱乾燥した後に、再度コロナ放電処理を施した。
【００４１】
そして、当該フィルムを十分に熱乾燥させてアウトガスを除去した後、当該フィルムをロールトウロール型の真空蒸着装置に投入し、銀９８％、パラジウム２％なる銀／パラジウム合金を膜厚１２００ｎｍで蒸着して銀合金蒸着層を形成した。そして、真空蒸着装置からフィルムを取り出した後、ロールトウロール型のマグネトロンスパッタリング装置に投入し、酸素雰囲気下において銀合金蒸着層上にシリカを３００ｎｍスパッタリングし、更にその上にチタニアを２００ｎｍスパッタリングした。最後に、熱ロールにより厚み２０μｍのポリメチルメタクリレート系ヒートシーラントを溶着させることにより、太陽電池モジュール用光学フィルムを得た。
【００４２】
このようにして得られた光学フィルムを厚み３ｍｍの白板強化ガラス基板に貼り付けて評価を行ったときの初期光線反射率は、波長６５０ｎｍにて９６％であった。また、ブラックパネル温度７５℃、湿度９０％なる条件においてキセノンウェザーメーターにより紫外線を５００時間照射した後の光線反射率は、同波長にて９５％であった。このように紫外線照射の前後において光線反射率は殆ど変わらないので、本発明の有効性が実証されたことになる。
【００４３】
図４は、本発明に係わる太陽電池モジュール用光学フィルムの第３実施形態を示す断面図である。図中、上記第１及び第２実施形態と同一または同等の要素には同じ符号を付し、その説明を省略する。
【００４４】
同図において、本実施形態の太陽電池モジュール用光学フィルム１０Ｂは、金属反射層１６の表面及び裏面が樹脂層１５，１７で被覆された構造となっている点で、図３に示す光学フィルム１０Ａと異なっている。具体的には、基材フィルム１１上には樹脂層１５が積層され、この樹脂層１５上には金属反射層１６が積層され、更に金属反射層１６上には樹脂層１７が積層されている。そして、樹脂層１７上には、透明セラミック層１９，２０が順に積層されている。
【００４５】
このような本実施形態においては、上記第１実施形態と同様に、金属反射層１６の剥がれに起因した水分や酸素の流入が抑制されるため、金属反射層１６の酸化劣化が更に抑えられる。これにより、長期間にわたって光学フィルム１０Ｂの高い光反射率を維持しつつ、光学フィルム１０Ｂの耐久性を向上させることができる。
【００４６】
以下、本発明に係わる太陽電池モジュール用光学フィルムの好適な実施形態について幾つか説明してきたが、本発明は、上記実施形態に限定されるものではない。例えば上記実施形態では、基材フィルム１１を樹脂フィルム１２、アルミニウム箔１３及び樹脂フィルム１４からなる構造としたが、例えば図５（ａ），（ｂ）に示すように、基材フィルム１１を樹脂フィルム１４のみで構成しても良い。
【００４７】
また、上記実施形態では、太陽光を反射させる金属反射層１６を銀合金で形成したが、金属反射層１６を形成する金属材料としては、銀やアルミニウム等といった光反射率の高い金属（例えば波長６００ｎｍにおける光線反射率が８０％以上の金属）を用いても良い。
【図面の簡単な説明】
【００４８】
【図１】本発明に係わる太陽電池モジュール用光学フィルムの実施形態を備えた太陽電池モジュールを示す断面図である。
【図２】本発明に係わる太陽電池モジュール用光学フィルムの第１実施形態を示す断面図である。
【図３】本発明に係わる太陽電池モジュール用光学フィルムの第２実施形態を示す断面図である。
【図４】本発明に係わる太陽電池モジュール用光学フィルムの第３実施形態を示す断面図である。
【図５】図２及び図３に示した太陽電池モジュール用光学フィルムの変形例を示す断面図である。
【符号の説明】
【００４９】
１…太陽電池モジュール、２…太陽電池素子、１０，１０Ａ，１０Ｂ…太陽電池モジュール用光学フィルム、１１…基材フィルム、１２…樹脂フィルム（樹脂層）、１３…アルミニウム箔（アルミニウム層）、１４…樹脂フィルム（樹脂層）、１５…樹脂層、１６…金属反射層、１７…樹脂層、１９…透明セラミック層（第１セラミック層）、２０…透明セラミック層（第２セラミック層）。
【図１】
0005151379.tif 000002
【図２】
0005151379.tif 000003
【図３】
0005151379.tif 000004
【図４】
0005151379.tif 000005
【図５】
0005151379.tif 000006